СЛОЖНЫЙ ОКСИД, СПОСОБ ЕГО ПОЛУЧЕНИЯ И КАТАЛИЗАТОР ДЛЯ ОЧИСТКИ ОТРАБОТАВШЕГО ГАЗА

1. Сложный оксид, содержащий:
50-98 масс. % оксидов церия и по меньшей мере одного элемента, выбранного из группы, состоящей из редкоземельных металлов, отличных от церия, и включающей иттрий, цирконий и алюминий при соотношении от 85:15 до 100:0 по массе;
1-30 масс. % оксидов щелочноземельного металла; и
2
1-20 масс. % SiO.
2
2
3
2
2. Сложный оксид по п. 1, в котором после прокаливания при 800°С в течение 2 часов указанный сложный оксид имеет удельную площадь поверхности не меньше 60 м/г, предпочтительно не меньше 80 м/г, при измерении с помощью метода BET, и не содержит фазу АЕСеО (где АЕ обозначает щелочноземельный металл), и имеет размер кристаллита СеО в плоскости (111) не больше 15 нм, при определении с помощью рентгеновской дифракции.
3. Сложный оксид по п. 1 или 2, где указанный щелочноземельный металл представляет собой барий.
4. Сложный оксид по п. 1 или 2, где содержание оксида щелочноземельного металла составляет 1-20 масс. %.
5. Сложный оксид по п. 1 или 2, в котором редкоземельный металл, отличный от церия, представляет собой, лантан, празеодим, неодим, самарий, европий, гадолиний, тербий, диспрозий, гольмий, эрбий, тулий, иттербий, лютеций или смесь двух или более из них.
6. Сложный оксид по п. 5, в котором щелочноземельным металлом является барий.
7. Способ получения сложного оксида по любому из п.п. 1-6, включающий стадии:
(A) получения раствора церия, в котором не менее 90 моль. % ионов церия являются четырехвалентными;
(B) нагревания раствора, полученного на стадии (А), до температуры не ниже 60°С и выдерживания его при этой температуре для получения суспензии церия;
(C) добавления по меньшей мере предшественников оксида щелочноземельного металла и оксида кремния к указанной суспензии церия, полученной на стадии (В), для получения суспензии;
(D) нагревания суспензии, полученной на стадии (С), до температуры не ниже 100°С и выдерживания ее при этой температуре;
(E) добавления первого осадителя к указанной суспензии, полученной на этапе (D), для осаждения элементов, отличных от указанного щелочноземельного металла;
(F) добавления второго осадителя для получения осадка, содержащего указанный щелочноземельный металл, и
(G) прокаливания указанного осадка, полученного на этапе (F).
8. Способ по п. 7, отличающийся тем, что на стадии (С) предшественник оксида по меньшей мере одного элемента, выбранного из группы, состоящей из редкоземельных металлов, отличных от церия, и включающей иттрий, цирконий и алюминий, дополнительно добавляют к указанной суспензии церия, полученной на стадии (В).
9. Способ по п. 7 или 8, отличающийся тем, что указанный предшественник оксида щелочноземельного металла представляет собой предшественник оксида бария.
10. Катализатор для очистки отработавшего газа, содержащий сложный оксид по любому из пп. 1-6.